【手続補正書】
【提出日】平成30年1月12日(2018.1.12)
【手続補正１】
【補正対象書類名】特許請求の範囲
【補正対象項目名】全文
【補正方法】変更
【補正の内容】
【特許請求の範囲】
【請求項１】
（ａ）式（１）：
【化１】
2018503638.tif 000001
［式中、Ｒ１、Ｒ２およびＲ３は、互いに独立して、１〜２０個の炭素原子を有するアルキル基、６〜２０個の炭素原子を有する芳香族基、-(CH2)m-Xまたは-(CH2)p-O-(CH2)q-Y〔ここで、ｍは０〜３であり、ｐは０〜３であり、ｑは０〜３であり、ＸおよびＹは、２〜２０個の炭素原子を有するアルケニル基、２〜２０個の炭素原子を有するエポキシ基、および各アルコキシ基が１〜２０個の炭素原子を有するトリアルコキシシリル基からなる群から選択される〕で示される一価有機基を表し、Ｒ１、Ｒ２およびＲ３の少なくとも２つはエチレン性不飽和二重結合を有する］
で示される２個以上のエチレン性不飽和二重結合を有する環式イソシアヌレート、
（ｂ）平均組成式（２）：
(R4R5R6SiO1/2)a(R7R8SiO2/2)b        （２）
［式中、Ｒ４〜Ｒ８の少なくとも１つはケイ素原子に直接結合した水素原子であり、Ｒ４〜Ｒ８の少なくとも１つは６〜２０個の炭素原子を有する芳香族基であり、それ以外のＲ４〜Ｒ８は、互いに独立して、１〜２０個の炭素原子を有するアルキル基または１〜２０個の炭素原子を有するアルコキシ基を表し、
ａは０．１〜０．９であり、ｂは０．１〜０．９であり、ａ＋ｂの和は１である］
で示される、ケイ素原子に直接結合した水素原子を一分子あたり少なくとも１個有する直鎖オルガノハイドロジェンシロキサン、および
（ｃ）ヒドロシリル化触媒（Ｉ）
を含んでなる反応体の反応生成物であるオルガノポリシロキサンプレポリマーであって、
成分（ｂ）に含まれるケイ素原子に直接結合した水素原子に対する成分（ａ）に含まれるエチレン性不飽和二重結合のモル比は２．２〜５．０である、オルガノポリシロキサンプレポリマー。
【請求項２】
反応体（ａ）は、
【化２】
2018503638.tif 000002
およびそれらの組み合わせからなる群から選択される、請求項１に記載のオルガノポリシロキサンプレポリマー。
【請求項３】
ａ）４０〜７５重量％、好ましくは４５〜７０重量％の反応体（ａ）、
ｂ）２５〜６０重量％、好ましくは３０〜５５重量％の反応体（ｂ）、および
ｃ）その中に含まれる元素貴金属として計算して１〜５００ｐｐｍ、好ましくは２〜１００ｐｐｍのヒドロシリル化触媒（Ｉ）
を含んでなる反応体の反応生成物である、請求項１または２に記載のオルガノポリシロキサンプレポリマーであって、重量％およびｐｐｍは全反応体の総重量に基づく、オルガノポリシロキサンプレポリマー。
【請求項４】
（ａ）請求項１〜３のいずれかに記載のオルガノポリシロキサンプレポリマー、
（ｂ）平均組成式（３）：
(R9R10R11SiO1/2)c(R12SiO3/2)d(SiO4/2)e        （３）
［式中、Ｒ９〜Ｒ１２の少なくとも１つは２〜２０個の炭素原子を有するアルケニル基であり、Ｒ９〜Ｒ１２の少なくとも１つは６〜２０個の炭素原子を有する芳香族基であり、それ以外のＲ９〜Ｒ１２は、互いに独立して、１〜２０個の炭素原子を有するアルキル基または１〜２０個の炭素原子を有するアルコキシ基を表し、
オルガノポリシロキサンの一分子中のＲ９〜Ｒ１２の１５〜６５ｍｏｌ％は、６〜２０個の炭素原子を有する芳香族基であり、オルガノポリシロキサンの一分子中のＲ９〜Ｒ１２の１〜５０ｍｏｌ％は２〜２０個の炭素原子を有するアルケニル基であり、オルガノポリシロキサンの一分子中のＲ９〜Ｒ１２の総ｍｏｌ％は１００ｍｏｌ％であり、
ｃは０．１〜０．８であり、ｄは０．２〜０．９であり、ｅは０〜０．２であり、ｃ＋ｄ＋ｅの和は１である］
で示され、一分子あたり少なくとも２個のエチレン性不飽和二重結合を有するオルガノポリシロキサン、
（ｃ）平均組成式（４）：
(R13R14R15SiO1/2)f(R16SiO3/2)g(SiO4/2)h        （４）
［式中、Ｒ１３〜Ｒ１６の少なくとも１つはケイ素原子に直接結合した水素原子であり、Ｒ１３〜Ｒ１６の少なくとも１つは６〜２０個の炭素原子を有する芳香族基であり、それ以外のＲ１３〜Ｒ１６は、互いに独立して、１〜２０個の炭素原子を有するアルキル基または１〜２０個の炭素原子を有するアルコキシ基を表し、
ｆは０．１〜０．８であり、ｇは０．２〜０．９であり、ｈは０〜０．５であり、ｆ＋ｇ＋ｈの和は１である］
で示され、ケイ素原子に直接結合した水素原子を一分子あたり１〜３個有する分岐ポリオルガノハイドロゲンシロキサン、
（ｄ）平均組成式（５）：
(R17R18R19SiO1/2)i(R20R21SiO2/2)j        （５）
［式中、Ｒ１７〜Ｒ２１の少なくとも１つはケイ素原子に直接結合した水素原子であり、Ｒ１７〜Ｒ２１の少なくとも１つは６〜２０個の炭素原子を有する芳香族基であり、それ以外のＲ１７〜Ｒ２１は、互いに独立して、１〜２０個の炭素原子を有するアルキル基または１〜２０個の炭素原子を有するアルコキシ基を表し、
ｉは０．１〜０．９であり、ｊは０．１〜０．９であり、ｉ＋ｊの和は１である］
で示され、ケイ素原子に直接結合した水素原子を一分子あたり少なくとも１個有する直鎖オルガノハイドロジェンシロキサン、および
（ｅ）ヒドロシリル化触媒（ＩＩ）
を含んでなる、硬化性オルガノポリシロキサン組成物。
【請求項５】
成分（ａ）は、全成分の総重量の５〜２５重量％、好ましくは１０〜２０重量％の量で存在する、請求項４に記載の硬化性オルガノポリシロキサン組成物。
【請求項６】
成分（ｂ）の一分子中のＲ９〜Ｒ１２の２０〜５０ｍｏｌ％は、６〜２０個の炭素原子を有する芳香族基、好ましくは６〜１４個の炭素原子を有する芳香族基、より好ましくはフェニルである、請求項４または５に記載の硬化性オルガノポリシロキサン組成物。
【請求項７】
成分（ｂ）の一分子中のＲ９〜Ｒ１２の５〜３０ｍｏｌ％は、２〜２０個の炭素原子を有するアルケニル基、好ましくは２〜８個の炭素原子を有するアルケニル基、より好ましくはビニルまたはアリルである、請求項４または５に記載の硬化性オルガノポリシロキサン組成物。
【請求項８】
成分（ｂ）は、全成分の総重量の５〜８０重量％、好ましくは２５〜７０重量％の量で存在する、請求項４〜７のいずれかに記載の硬化性オルガノポリシロキサン組成物。
【請求項９】
成分（ｃ）は、全成分の総重量の１〜５０重量％、好ましくは５〜４０重量％の量で存在する、請求項４〜８のいずれかに記載の硬化性オルガノポリシロキサン組成物。
【請求項１０】
成分（ｄ）において、ｉは０．２〜０．６の正数であり、ｊは０．４〜０．８の正数であり、ｉ＋ｊの和は１である、請求項４〜９のいずれかに記載の硬化性オルガノポリシロキサン組成物。
【請求項１１】
成分（ｂ）に含まれるアルケニル基に対する成分（ｄ）に含まれるケイ素原子に直接結合した水素原子のモル比は、０．５〜１．２、好ましくは０．８〜１．０である、請求項４〜１０のいずれかに記載の硬化性オルガノポリシロキサン組成物。
【請求項１２】
成分（ｄ）の量は、全成分の総量の１〜４０重量％、好ましくは５〜２０重量％である、請求項４〜１１のいずれかに記載の硬化性オルガノポリシロキサン組成物。
【請求項１３】
請求項４〜１２のいずれかに記載の硬化性オルガノポリシロキサン組成物の硬化生成物。
【請求項１４】
発光材料用カプセル材料としての、請求項１３に記載の硬化生成物の使用。
【請求項１５】
光学デバイスの製造における、請求項１〜３のいずれかに記載のオルガノポリシロキサンプレポリマー、請求項４〜１２のいずれかに記載の硬化性オルガノポリシロキサン組成物、または請求項１３に記載の硬化生成物の使用。
【手続補正２】
【補正対象書類名】明細書
【補正対象項目名】００８９
【補正方法】変更
【補正の内容】
【００８９】
以下の実施例は、本発明をより良好に理解および実施するために当業者を補佐することを意図している。発明の範囲は、実施例によって限定されず、特許請求の範囲で規定されている。全ての部およびパーセントは、特に記載のない限り重量に基づく。
本発明の好ましい態様は、以下を包含する。
〔１〕（ａ）式（１）：
【化４】
2018503638.tif 000003
［式中、Ｒ１、Ｒ２およびＲ３は、互いに独立して、１〜２０個の炭素原子を有するアルキル基、６〜２０個の炭素原子を有する芳香族基、-(CH2)m-Xまたは-(CH2)p-O-(CH2)q-Y〔ここで、ｍは０〜３であり、ｐは０〜３であり、ｑは０〜３であり、ＸおよびＹは、２〜２０個の炭素原子を有するアルケニル基、２〜２０個の炭素原子を有するエポキシ基、および各アルコキシ基が１〜２０個の炭素原子を有するトリアルコキシシリル基からなる群から選択される〕で示される一価有機基を表し、Ｒ１、Ｒ２およびＲ３の少なくとも２つはエチレン性不飽和二重結合を有する］
で示される２個以上のエチレン性不飽和二重結合を有する環式イソシアヌレート、
（ｂ）平均組成式（２）：
(R4R5R6SiO1/2)a(R7R8SiO2/2)b        （２）
［式中、Ｒ４〜Ｒ８の少なくとも１つはケイ素原子に直接結合した水素原子であり、Ｒ４〜Ｒ８の少なくとも１つは６〜２０個の炭素原子を有する芳香族基であり、それ以外のＲ４〜Ｒ８は、互いに独立して、１〜２０個の炭素原子を有するアルキル基または１〜２０個の炭素原子を有するアルコキシ基を表し、
ａは０．１〜０．９であり、ｂは０．１〜０．９であり、ａ＋ｂの和は１である］
で示される、ケイ素原子に直接結合した水素原子を一分子あたり少なくとも１個有する直鎖オルガノハイドロジェンシロキサン、および
（ｃ）ヒドロシリル化触媒（Ｉ）
を含んでなる反応体の反応生成物であるオルガノポリシロキサンプレポリマーであって、
成分（ｂ）に含まれるケイ素原子に直接結合した水素原子に対する成分（ａ）に含まれるエチレン性不飽和二重結合のモル比は２．２〜５．０である、オルガノポリシロキサンプレポリマー。
〔２〕反応体（ａ）中のＲ１、Ｒ２およびＲ３は、互いに独立して、１〜６個の炭素原子を有するアルキル基、６〜１２個の炭素原子を有する芳香族基、-(CH2)m-Xまたは-(CH2)p-O-(CH2)q-Y［ここで、ｍは０〜３であり、ｐは０〜３であり、ｑは０〜３であり、ＸおよびＹは、２〜８個の炭素原子を有するアルケニル基、２〜８個の炭素原子を有するエポキシ基、および各アルコキシ基が１〜８個の炭素原子を有するトリアルコキシシリル基からなる群から選択される］で示される一価有機基を表す、上記〔１〕に記載のオルガノポリシロキサンプレポリマー。
〔３〕アルキル基は、メチル、エチル、プロピル、イソプロピル、ｎ−ブチル、ｓｅｃ−ブチル、イソブチル、ｔｅｒｔ−ブチル、ペンチルおよびヘキシルからなる群から選択され、アルケニル基は、ビニル、アリル、メタリル、１，１−ジメチルアリル、１−ブテニル、２−ブテニル、１，３−ペンタジエニル、１−ヘキセニルおよび１−オクテニルからなる群から選択され、エポキシ基は、グリシドキシエチル、グリシドキシプロピルおよびグリシドキシブチルからなる群から選択され、アルコキシシリル基は、トリメトキシシリル、トリエトキシシリル、ジメトキシエトキシシリルおよびメトキシジエトキシシリルからなる群から選択される、上記〔２〕に記載のオルガノポリシロキサンプレポリマー。
〔４〕反応体（ａ）は、
【化５】
2018503638.tif 000004
およびそれらの組み合わせからなる群から選択される、上記〔１〕〜〔３〕のいずれかに記載のオルガノポリシロキサンプレポリマー。
〔５〕反応体（ａ）は、全反応体の総量の４０〜７５重量％、好ましくは４５〜７０重量％の量で存在する、上記〔１〕〜〔４〕のいずれかに記載のオルガノポリシロキサンプレポリマー。
〔６〕反応体（ｂ）において、ａは０．２〜０．８であり、ｂは０．２〜０．８であり、ａ＋ｂの和は１である、上記〔１〕〜〔５〕のいずれかに記載のオルガノポリシロキサンプレポリマー。
〔７〕反応体（ｂ）は、１，３−ジメチル−１，３−ジフェニル−ジシロキサン、３−（ジメチルビニルシロキシ）−１，１，５，５−テトラメチル−３−フェニルトリシロキサン、３−（ジメチルビニルシロキシ）−１，１，５，５−テトラメチル−３−メチルトリシロキサン、１，１，３，３−テトラメチル−ジシロキサン、１，１，５，５−テトラメチル−３，３−ジフェニルトリシロキサン、１，１，７，７−テトラメチル−３，５−ジフェニルテトラシロキサン、１，１，９，９−テトラメチル−３，５，７−トリフェニルペンタシロキサン、１，１，１１，１１−テトラメチル−３，５，７，９−テトラフェニルヘキサシロキサン、１，１，３，３，５，５，７，７−オクタメチルテトラシロキサン、１，１，３，３−テトラメチルジシロキサンおよびそれらの組み合わせからなる群から選択される、上記〔１〕〜〔６〕のいずれかに記載のオルガノポリシロキサンプレポリマー。
〔８〕反応体（ｂ）の量は、全反応体の総量の２５〜６０重量％、好ましくは３０〜５５重量％である、上記〔１〕〜〔７〕のいずれかに記載のオルガノポリシロキサンプレポリマー。
〔９〕成分（ｂ）に含まれるケイ素原子に直接結合した水素原子に対する成分（ａ）に含まれるエチレン性不飽和二重結合のモル比は、２．３〜４．５、好ましくは２．４〜４．０である、上記〔１〕〜〔８〕のいずれかに記載のオルガノポリシロキサンプレポリマー。
〔１０〕ヒドロシリル化触媒（Ｉ）は、元素貴金属を含んでなり、塩化白金酸、アリルシロキサン−白金錯体触媒、担持白金触媒、メチルビニルシロキサン−白金錯体触媒、ジカルボニルジクロロプラチナと２，４，６−トリエチル−２，４，６−トリメチルシクロトリシロキサンとの反応生成物、白金ジビニルテトラメチルジシロキサン錯体およびそれらの組み合わせからなる群から選択される、上記〔１〕〜〔９〕のいずれかに記載のオルガノポリシロキサンプレポリマー。
〔１１〕ヒドロシリル化触媒（Ｉ）は、全反応体の総重量の、元素貴金属として計算して１〜５００重量ｐｐｍ、より好ましくは２〜１００重量ｐｐｍの量で存在する、上記〔１〕〜〔１０〕のいずれかに記載のオルガノポリシロキサンプレポリマー。
〔１２〕ａ）４０〜７５重量％、好ましくは４５〜７０重量％の反応体（ａ）、
ｂ）２５〜６０重量％、好ましくは３０〜５５重量％の反応体（ｂ）、および
ｃ）その中に含まれる元素貴金属として計算して１〜５００ｐｐｍ、好ましくは２〜１００ｐｐｍのヒドロシリル化触媒（Ｉ）
を含んでなる反応体の反応生成物である、上記〔１〕に記載のオルガノポリシロキサンプレポリマーであって、重量％およびｐｐｍは全反応体の総重量に基づく、オルガノポリシロキサンプレポリマー。
〔１３〕（ａ）上記〔１〕〜〔１２〕のいずれかに記載のオルガノポリシロキサンプレポリマー、
（ｂ）平均組成式（３）：
(R9R10R11SiO1/2)c(R12SiO3/2)d(SiO4/2)e        （３）
［式中、Ｒ９〜Ｒ１２の少なくとも１つは２〜２０個の炭素原子を有するアルケニル基であり、Ｒ９〜Ｒ１２の少なくとも１つは６〜２０個の炭素原子を有する芳香族基であり、それ以外のＲ９〜Ｒ１２は、互いに独立して、１〜２０個の炭素原子を有するアルキル基または１〜２０個の炭素原子を有するアルコキシ基を表し、
オルガノポリシロキサンの一分子中のＲ９〜Ｒ１２の１５〜６５ｍｏｌ％は、６〜２０個の炭素原子を有する芳香族基であり、オルガノポリシロキサンの一分子中のＲ９〜Ｒ１２の１〜５０ｍｏｌ％は２〜２０個の炭素原子を有するアルケニル基であり、オルガノポリシロキサンの一分子中のＲ９〜Ｒ１２の総ｍｏｌ％は１００ｍｏｌ％であり、
ｃは０．１〜０．８であり、ｄは０．２〜０．９であり、ｅは０〜０．２であり、ｃ＋ｄ＋ｅの和は１である］
で示され、一分子あたり少なくとも２個のエチレン性不飽和二重結合を有するオルガノポリシロキサン、
（ｃ）平均組成式（４）：
(R13R14R15SiO1/2)f(R16SiO3/2)g(SiO4/2)h        （４）
［式中、Ｒ１３〜Ｒ１６の少なくとも１つはケイ素原子に直接結合した水素原子であり、Ｒ１３〜Ｒ１６の少なくとも１つは６〜２０個の炭素原子を有する芳香族基であり、それ以外のＲ１３〜Ｒ１６は、互いに独立して、１〜２０個の炭素原子を有するアルキル基または１〜２０個の炭素原子を有するアルコキシ基を表し、
ｆは０．１〜０．８であり、ｇは０．２〜０．９であり、ｈは０〜０．５であり、ｆ＋ｇ＋ｈの和は１である］
で示され、ケイ素原子に直接結合した水素原子を一分子あたり１〜３個有する分岐ポリオルガノハイドロゲンシロキサン、
（ｄ）平均組成式（５）：
(R17R18R19SiO1/2)i(R20R21SiO2/2)j        （５）
［式中、Ｒ１７〜Ｒ２１の少なくとも１つはケイ素原子に直接結合した水素原子であり、Ｒ１７〜Ｒ２１の少なくとも１つは６〜２０個の炭素原子を有する芳香族基であり、それ以外のＲ１７〜Ｒ２１は、互いに独立して、１〜２０個の炭素原子を有するアルキル基または１〜２０個の炭素原子を有するアルコキシ基を表し、
ｉは０．１〜０．９であり、ｊは０．１〜０．９であり、ｉ＋ｊの和は１である］
で示され、ケイ素原子に直接結合した水素原子を一分子あたり少なくとも１個有する直鎖オルガノハイドロジェンシロキサン、および
（ｅ）ヒドロシリル化触媒（ＩＩ）
を含んでなる、硬化性オルガノポリシロキサン組成物。
〔１４〕成分（ａ）は、全成分の総重量の５〜２５重量％、好ましくは１０〜２０重量％の量で存在する、上記〔１３〕に記載の硬化性オルガノポリシロキサン組成物。
〔１５〕成分（ｂ）において、Ｒ９〜Ｒ１２の少なくとも１つは２〜８個の炭素原子を有するアルケニル基であり、Ｒ９〜Ｒ１２の少なくとも１つは６〜１４個の炭素原子を有する芳香族基であり、それ以外のＲ９〜Ｒ１２は、互いに独立して、１〜８個の炭素原子を有するアルキル基または１〜８個の炭素原子を有するアルコキシ基を表す、上記〔１３〕または〔１４〕に記載の硬化性オルガノポリシロキサン組成物。
〔１６〕アルケニル基は、ビニル、アリル、メタリル、１，１−ジメチルアリル、１−ブテニル、２−ブテニル、１，３−ペンタジエニル、１−ヘキセニルおよび１−オクテニルからなる群から選択され、アルキル基は、メチル、エチル、プロピル、イソプロピル、ｎ−ブチル、ｓｅｃ−ブチル、イソブチル、ｔｅｒｔ−ブチル、ペンチル、ヘキシル、ヘプチル、２，４，４−トリメチルペンチル、２−エチルヘキシルおよびオクチルからなる群から選択され、アルコキシ基は、メトキシ、エトキシ、プロポキシ、イソプロポキシ、シクロプロピルオキシおよびシクロヘキシルオキシからなる群から選択され、芳香族基は、フェニル、ビフェニル、１，２，３，４−テトラヒドロナフチル、ナフチル、アントリル、フェナントリルおよび９−フルオレニルからなる群から選択される、上記〔１５〕に記載の硬化性オルガノポリシロキサン組成物。
〔１７〕成分（ｂ）の一分子中のＲ９〜Ｒ１２の２０〜５０ｍｏｌ％は、６〜２０個の炭素原子を有する芳香族基、好ましくは６〜１４個の炭素原子を有する芳香族基、より好ましくはフェニルである、上記〔１３〕または〔１４〕に記載の硬化性オルガノポリシロキサン組成物。
〔１８〕成分（ｂ）の一分子中のＲ９〜Ｒ１２の５〜３０ｍｏｌ％は、２〜２０個の炭素原子を有するアルケニル基、好ましくは２〜８個の炭素原子を有するアルケニル基、より好ましくはビニルまたはアリルである、上記〔１３〕または〔１４〕に記載の硬化性オルガノポリシロキサン組成物。
〔１９〕成分（ｂ）において、ｃは０．２〜０．６であり、ｄは０．３〜０．８であり、ｅは０〜０．１であり、ｃ＋ｄ＋ｅの和は１である、上記〔１３〕〜〔１８〕のいずれかに記載の硬化性オルガノポリシロキサン組成物。
〔２０〕成分（ｂ）は、全成分の総重量の５〜８０重量％、好ましくは２５〜７０重量％の量で存在する、上記〔１３〕〜〔１９〕のいずれかに記載の硬化性オルガノポリシロキサン組成物。
〔２１〕成分（ｃ）において、ｆは０．３〜０．５であり、ｇは０．３〜０．８であり、ｈは０〜０．２であり、ｆ＋ｇ＋ｈの和は１である、上記〔１３〕〜〔２０〕のいずれかに記載の硬化性オルガノポリシロキサン組成物。
〔２２〕成分（ｃ）は、ヒドリド末端メチルヒドロシロキサン−フェニルメチルシロキサンコポリマー、ヒドリド末端ポリジメチルフェニルシロキサン、ヒドリド末端ポリフェニル（ジメチルシロキシ）シロキサン、ヒドリド末端ポリジフェニルシロキサン、ヒドリド末端メチルヒドロシロキサン−フェニルメチルシロキサンコポリマーおよびそれらの組み合わせからなる群から選択される、上記〔１３〕〜〔２１〕のいずれかに記載の硬化性オルガノポリシロキサン組成物。
〔２３〕成分（ｂ）に含まれるアルケニル基に対する成分（ｃ）に含まれるケイ素原子に直接結合した水素原子のモル比は、０．２〜１．２、好ましくは０．４〜１．０である、上記〔１３〕〜〔２２〕のいずれかに記載の硬化性オルガノポリシロキサン組成物。
〔２４〕成分（ｃ）は、全成分の総重量の１〜５０重量％、好ましくは５〜４０重量％の量で存在する、上記〔１３〕〜〔２３〕のいずれかに記載の硬化性オルガノポリシロキサン組成物。
〔２５〕成分（ｄ）において、ｉは０．２〜０．６の正数であり、ｊは０．４〜０．８の正数であり、ｉ＋ｊの和は１である、上記〔１３〕〜〔２４〕のいずれかに記載の硬化性オルガノポリシロキサン組成物。
〔２６〕成分（ｄ）は、１，３−ジメチル−１，３−ジフェニル−ジシロキサン、３−（ジメチルビニルシロキシ）−１，１，５，５−テトラメチル−３−フェニルトリシロキサン、３−（ジメチルビニルシロキシ）−１，１，５，５−テトラメチル−３−メチルトリシロキサン、１，１，３，３−テトラメチル−ジシロキサン、１，１，５，５−テトラメチル−３，３−ジフェニルトリシロキサン、１，１，７，７−テトラメチル−３，５−ジフェニルテトラシロキサン、１，１，９，９−テトラメチル−３，５，７−トリフェニルペンタシロキサン、１，１，１１，１１−テトラメチル−３，５，７，９−テトラフェニルヘキサシロキサン、１，１，３，３，５，５，７，７−オクタメチルテトラシロキサン、１，１，３，３−テトラメチルジシロキサン、ヒドリド末端ポリジメチルシロキサンおよびそれらの組み合わせからなる群から選択される、上記〔１３〕〜〔２５〕のいずれかに記載の硬化性オルガノポリシロキサン組成物。
〔２７〕成分（ｂ）に含まれるアルケニル基に対する成分（ｄ）に含まれるケイ素原子に直接結合した水素原子のモル比は、０．５〜１．２、好ましくは０．８〜１．０である、上記〔１３〕〜〔２６〕のいずれかに記載の硬化性オルガノポリシロキサン組成物。
〔２８〕成分（ｄ）の量は、全成分の総量の１〜４０重量％、好ましくは５〜２０重量％である、上記〔１３〕〜〔２７〕のいずれかに記載の硬化性オルガノポリシロキサン組成物。
〔２９〕ヒドロシリル化触媒（ＩＩ）は、塩化白金酸、アリルシロキサン−白金錯体触媒、担持白金触媒、メチルビニルシロキサン−白金錯体触媒、ジカルボニルジクロロプラチナと２，４，６−トリエチル−２，４，６−トリメチルシクロトリシロキサンとの反応生成物、白金ジビニルテトラメチルジシロキサン錯体およびそれらの組み合わせからなる群から選択される、上記〔１３〕〜〔２８〕のいずれかに記載の硬化性オルガノポリシロキサン組成物。
〔３０〕ヒドロシリル化触媒（ＩＩ）は、全成分の総重量に基づいて、元素貴金属として計算して０．１〜１００ｐｐｍ、より好ましくは０．５〜５０ｐｐｍの量で存在する、上記〔１３〕〜〔２９〕のいずれかに記載の硬化性オルガノポリシロキサン組成物。
〔３１〕反応抑制剤、硬化抑制剤、粘度調整剤、接着促進剤およびそれらの組み合わせからなる群から選択される１つ以上の更なる成分を更に含んでなる、上記〔１３〕〜〔３０〕のいずれかに記載の硬化性オルガノポリシロキサン組成物。
〔３２〕反応抑制剤は、α−アセチレンアルコールであり、より好ましくは、１−エチニル−１−シクロペンタノール、１−エチニル−１−シクロヘキサノール、１−エチニル−１−シクロヘプタノール、１−エチニル−１−シクロオクタノール、３−メチル−１−ブチン−３−オール、３−メチル−１−ペンチン−３−オール、３−メチル−１−ヘキシン−３−オール、３−メチル−１−ヘプチン−３−オール、３−メチル−１−オクチン−３−オール、３−メチル−１−ノニル−３−オール、３−メチル−１−デシン−３−オール、３−メチル−１−ドデシン−３−オール、３−エチル−１−ペンチン−３−オール、３−エチル−１−ヘキシン−３−オール、３−エチル−１−ヘプチン−３−オール、３−ブチン−２−オール、１−ペンチン−３−オール、１−ヘキシン−３−オール、１−ヘプチン−３−オール、５−メチル−１−ヘキシン−３−オール、３，５−ジメチル−１−ヘキシン−３−オール、３−イソブチル−５−メチル−１−ヘキシン−３−オール、３，４，４−トリメチル−１−ペンチン−３−オール、３−エチル−５−メチル−１−ヘプチン−３−オール、４−エチル−１−オクチン−３−オール、３，７，１１−トリメチル−１−ドデシン−３−オール、１，１−ジフェニル−２−プロピン−１−オール、９−エチニル−９−フルオレノールおよびそれらの組み合わせからなる群から選択される、上記〔３１〕に記載の硬化性オルガノポリシロキサン組成物。
〔３３〕（ａ）１〜６０重量％、より好ましくは３〜５０重量％の成分（ａ）、
（ｂ）０．５〜７５重量％、より好ましくは１〜７０重量％の成分（ｂ）、
（ｃ）１０〜４０重量％、好ましくは１５〜３５重量％の成分（ｃ）、
（ｄ）１〜２５重量％、好ましくは５〜２０重量％の成分（ｄ）、
（ｅ）元素貴金属として計算して０．１〜１００重量ｐｐｍ、好ましくは０．５〜５０重量ｐｐｍのヒドロシリル化触媒（ＩＩ）、および
（ｆ）任意に、０．１〜１０重量％、好ましくは０．５〜５重量％の反応抑制剤
を含んでなる、上記〔１３〕に記載の硬化性オルガノポリシロキサン組成物であって、重量％およびｐｐｍは全成分の総重量に基づく、硬化性オルガノポリシロキサン組成物。
〔３４〕上記〔１３〕〜〔３３〕のいずれかに記載の硬化性オルガノポリシロキサン組成物の硬化生成物。
〔３５〕発光材料用カプセル材料としての、上記〔３４〕に記載の硬化生成物の使用。
〔３６〕光学デバイスの製造における、上記〔１〕〜〔１２〕のいずれかに記載のオルガノポリシロキサンプレポリマー、上記〔１３〕〜〔３３〕のいずれかに記載の硬化性オルガノポリシロキサン組成物、または上記〔３４〕に記載の硬化生成物の使用。